試料の実質的に平坦面に作製されるミクロスケールの穴構造の内面をコーティングする方法であって:試料にバリア金属コーティングを供する工程であって、前記バリア金属コーティングは前記試料の平坦面及び前記ミクロスケールの穴構造の内面の両方に沿って実質的に連続かつ均一で、前記バリア金属コーティングは実質的に表面反応律速過程により堆積される、工程;前記試料の平坦面上に厚い金属層のコーティングを供する工程であって、前記厚い金属層のコーティングは前記バリア層コーティングに接合して、前記試料にわたって設けられ、かつ前記試料を貫通するように設けられた前記ミクロスケール構造に実質的に均一な伝導性を与える、工程;前記試料の周辺部で電気伝導性コーティングに電気コンタクト路を供する工程;前記試料を化学浴中に浸漬させて、前記化学浴を、前記ミクロスケールの穴構造の内面と完全に接触させる工程であって、前記化学浴は電着に適した金属イオンを含む、工程;並びに、前記試料の周辺部で電位を印加することで、前記ミクロスケールの穴構造の内面を含む前記試料の全表面に金属イオンを電着させ、一の電着工程において所定の仕上げコーティングを生成する工程;を有する方法。前記電気伝導性コーティングが、プラズマ気相成長法により堆積される、請求項1に記載の方法。前記電気伝導性コーティングが、前記ミクロスケール構造の内面をはっきりわかる程にコーティングしない、請求項1に記載の方法。前記電気伝導性コーティングが、厚さ2000Å乃至5000Åの銅の層である、請求項1に記載の方法。前記電気伝導性コーティングが、厚さ5000Åの銅の層である、請求項1に記載の方法。前記電気伝導性コーティングが、厚さ3000Åの銅の層である、請求項1に記載の方法。前記バリア金属コーティングが、厚さ500Å乃至2000Åのチタン又はチタン-タングステン接合層である、請求項1に記載の方法。前記バリア金属コーティングが、厚さ1000Åのチタン又はチタン-タングステン接合層である、請求項1に記載の方法。前記ミクロスケールの穴構造は、幅1μm乃至20μmで、かつ、深さ10μm乃至250μmである、請求項1に記載の方法。前記ミクロスケールの穴構造は、直径5μmの環状の穴で、かつ、深さ50μmである、請求項1に記載の方法。前記ミクロスケールの穴構造は、幅1μm乃至20μmの非環状の穴で、かつ、深さ10μm乃至250μmである、請求項1に記載の方法。前記バリア金属コーティングが、チタン窒化物、タンタル窒化物、タングステン、ニッケル、チタン、タンタル、又は上記の混合物である、請求項1に記載の方法。前記バリア金属コーティングが、気相成長法により堆積される、請求項1に記載の方法。前記バリア金属コーティングが、湿式化学処理により堆積される、請求項1に記載の方法。堆積のための前記電位の印加が時間的に周期的で、50msの期間電位が印加され、100msの期間電位が印加されない、請求項1に記載の方法。バリア層を有する試料中にミクロスケールの穴構造を作製する半導体試料処理装置であって、前記バリア層は、前記試料の平坦面と前記試料のミクロスケールの穴構造の内面に堆積され、かつ、金属層を有し、前記金属層は、前記バリア層全体にわたって堆積され、かつ、前記バリア膜と接合し:前記試料用の処理チャンバを画定する筐体であって、前記チャンバは、前記試料を処理流体によって事前に濡らすように構成され、前記処理流体は、該処理流体と、前記試料の平坦面及び前記試料の各ミクロスケールの穴構造の内面との間での流体-金属界面を構成し、前記試料を電気メッキするための前記チャンバ内部に設けられた陽極であって、前記陽極の配置は、電気メッキの過電圧が前記試料と陽極との間に生成され、前記電気メッキの過電圧は前記試料にわたって実質的に均一で、前記電気メッキの過電圧は、電着流体から、前記試料の平坦面と前記試料の各ミクロスケールの穴構造の内面での金属の電着に影響し、それにより各ミクロスケールの穴構造の内面は、一の層のコーティングである仕上げコーティングを有するように行われる、陽極;を有する装置。前記バリア膜が、チタン窒化物、タンタル窒化物、タングステン、ニッケル、チタン、タンタル、又は上記の混合物である、請求項16に記載の装置。前記金属層が、物理的気相成長法により前記試料上に形成される、請求項16に記載の装置。前記事前に濡らす処理が、真空での事前に濡らす処理である、請求項16に記載の装置。前記電着流体が銅の電気メッキ溶液を有する、請求項16に記載の装置。前記試料にエネルギーを付与するために前記チャンバ内の試料と接続可能なエネルギー源;及び前記エネルギー源と接続し、かつ、前記試料と陽極との間に実質的に均一な過電圧を生成するように構成された制御装置;をさらに有する、請求項16に記載の装置。前記陽極が、前記チャンバ内に保持された前記試料に対して実質的に平行である、請求項16に記載の装置。3次元のICを製造する商業上の利点及び信頼性の利点を実現するため、直径に対する深さの比が大きいTSV穴を作製することが有利である。10以上のアスペクト比が有利である。従来のように金属層を高アスペクト比のTSV構造へ堆積する代替手段は、原子層堆積又は化学積層成長法である。ALDは、表面のミクロスケールの形状に対して事実上独立する一連の表面律速反応によって、1層分の原子層を次々に堆積するので、TSVの内部構造を金属層でコーティングするための技術的に理想的な手段を供する。しかしALD法は、遅いため、多くのTSV作製用途にとって商業上不合理である。CVDは、TiN、TaN、又はWのバリア金属を高アスペクト比の穴に堆積する周知の商業上合理的な手段である。しかし金属-有機物前駆体材料が不安定かつ高価なため、銅又は他のシード層金属にとっては不合理であることがわかっている。従来の湿式プロセス-たとえば電気化学堆積法及び無電解金属堆積-は、ミクロスケールの構造の商業上での作製において欠点があることが示された。無電解金属堆積の場合、TSV内面での流体が運ぶ反応物と触媒種の反応によって化学ポテンシャルが生じうる。無電解金属堆積は、バリア金属とシード金属反応物との間での反応ポテンシャルを設定するため、一連の化学的前処理を必要とする。前処理用化学浴と堆積用化学浴の化学成分は厳密に制御されなければならない。その化学成分のすべては、無電解金属処理を高価かつ操作困難にする恐れがある。別の従来の湿式処理法-従来のECD-は、製造の価値を失わせる他の欠点に悩まされている。たとえば、ECD用の従来手段を用いて、高抵抗のバリア金属-たとえば10~100Ωcm2の抵抗率を有するTiN-によりコーティングされる基板のTSV構造の内面にシード金属を堆積することの重大な課題は、電流が基板周辺から基板中心へ流れることで、バリア金属内部で発生する大きな半径方向の電位の降下である。この大きな電位の降下は、基板の端部領域と中心領域との間での利用可能な駆動電位に意図しない差異を生じさせる。基板への電気的コンタクトが基板端部に形成される。回路は、バリア金属を貫通して電気化学浴へ入り込んで完成する。従って高抵抗の金属層は、基板の端部から中心部までの間で大きな電圧降下を引き起こす。この従来のECDの課題を克服する従来の手段は、特許文献1に記載されている。特許文献1には、堆積を起こす方法は、堆積された銅を先行の伝導層として用いる一方で、化学添加物を用いて銅のシード層上でのさらなる堆積を阻止することで、バリア金属の被覆されていない領域上に選択的に堆積されることによって、基板端部から基板中心部へ進行する。この方法に係る潜在的な課題は、バリア金属と銅の金属表面との間で十分な核化ポテンシャルnucleationpotentialの差異が生じさせるのに適切な範囲内で化学添加物を制御することである。従って従来の方法及び装置は、TSV構造の作製には不適切であることが分かっている。湿式処理は、TSV構造の内面に反応物を輸送する有力な手段を提供する。その理由は、この構造のスケールでの流体輸送は、基本的には拡散を解するものであるため、PVDと比較して高アスペクト比の幾何学構造による制約をほとんど受けないからである。TSV構造の湿式処理を有効にするため、TSVの内面を完全に濡らす手段を供する-換言すると、バリア金属空気の界面を、バリア金属流体の界面に置き換える手段を供する-ことが望ましい。本発明の方法及び装置の有利な実施例は特許文献2に記載されている。流体がTSVの内面の全ての素子と完全に接した後、拡散輸送によって反応物をこれらの表面へ輸送することが可能となる。また適切な電気駆動電位を供することによって、電気化学反応を生じさせ、かつ、流体中の反応物をTSV内面の金属堆積層を構成する金属へ変化させることが可能となる。しかし前述したように、従来のECDを利用して、高抵抗のバリア金属たとえば10~100Ωcm2の抵抗率を有するTiNによりコーティングされた基板のTSV構造の内面にシード金属を堆積することの重大な課題は、電流が基板周辺部から基板中心部へ流れることで、半径方向で大きな電位降下がバリア金属内部で起こることである。その大きな電位の降下は、基板の端部領域と中心領域との間での利用可能な駆動電位に意図しない差異を生じさせる。開示された実施例は、後述するように、TSV内面に適切な電位を供して、適切な金属の電着を行うことで、メッキシード層を局所的に形成することで、従来の堆積手段の問題を克服する。後続のTSV構造の充填に使用されるシード層すなわち伝導層の望ましい特性は、後述するように、TSV充填プロセス中に平坦面に形成され、かつ、典型的にはTSV充填プロセス後に行われる化学機械研磨の機械的応力に耐えなければならない比較的厚い-1~5μm-の銅の層により印加される応力に耐えられるように、前記シード層すなわち伝導層が基板の平坦面に対して十分に接合されることである。バリア上に直接行う電着又はシード層を修復する電着の従来方法たとえば特許文献3に開示されているは、基板全体にわたる過電圧の変化を最小にする電着用の高価で複雑な装置を必要とし、かつ、充填工程の前に接合を改善するため、シード層の電着後にアニーリングを行う必要がある可能性がある。従来方法とは対照的に、典型的な実施例は、以降で詳述するように、アニーリング工程に頼ることなく信頼性のあるシード層の接合を実現し、かつ、基板上の全てのTSV間での繰り返し可能な接合及びグレイン構造を実現する経済的な方法を生み出す。典型的実施例は、後述するように様々な態様において、複数の試料の表面上の貫通シリコンビア構造の内面に金属シード層を生成することによって1つ以上の試料を処理する方法、システム、及び、構成の一部を供する。試料は、実質的に平坦でよく、かつ、極薄くて良い。適切な試料には、半導体ウエハ、シリコン試料、相互接続基板、及びプリント回路基板が含まれるが、これらに限定されない。最初に、ミクロスケールの穴が周知のエッチング法によって試料中に形成される。適切な分離とバリア膜が、試料の平坦面とミクロスケールのビアの内面の両方に与えられる。具体的には厚さ200~500Åのタングステン、チタン窒化物、又はタンタル窒化物のバリア層が、化学気相成長法により堆積される。このバリア膜は、表面を10~200Ω□の伝導率にする。開示された実施例は、物理気相成長法によって、厚さ200~500Åの接合促進膜-たとえばチタン-と、厚さ1000~3000Åの実質的な伝導層-たとえば銅-たとえば厚い層と呼んでも良いとが一つになった層を堆積することによって、複数のミクロスケールのビア構造とウエハ周辺部とを電気的に接続する手段を供する。典型的実施例では、PVD法は、ミクロスケールのビア構造内部にはっきりわかる程度のシード層を堆積するはできない。しかしPVD法は、TiCu層と基板の平坦面との間での信頼性のある接合を実現することで、伝導層とバリア層及び基板表面とを接合する。この十分に接合した実質的な伝導性を有するTiCu層は、すべてのミクロスケールのビアの内面に電位を与える電流路を与える。ミクロスケールのビアを備える基板は、前記ミクロスケールのビア内部で空気-金属表面の界面を完全になくして、かつ、流体-金属表面の界面に置き換えることを保証する手段用いて-たとえば特許文献2に開示される真空プリウエット法を用いることによって-処理流体中に浸漬される。流体は、蒸留水かつ脱気水であってよい。あるいは流体は、05質量のフッ化水素を含む水であっても良い。濡れる流体は、除去され、かつ、銅の電気メッキ溶液に置き換えられて良い。これは、水を実質的に酸素が存在しない環境内に維持しながら実現されうる。これはたとえば、酸素の存在しない気体-たとえば窒素-を用いて真空プリウエット容器から流体を押して、窒素を排気して真空環境を回復することによって新たな流体に置き換えることによって実現されて良い。この点では、ミクロスケールビアは、銅の電気メッキ溶液を含む。ミクロスケールのビアの側壁の最上部は、電源及びウエハ表面に対して実質的に平行に設けられた陽極と接続するPVDによるTiCu伝導層を介してウエハ周辺部と電気的に接続する。一連の負電位の短パルスが、相互接続したミクロスケールのビアのアレイと陽極との間に印加されて良い。各パルス期間では、ウエハ表面にすぐ隣接する銅イオンが、ミクロスケールのビア内部で、金属バリア表面上と、PVDによる銅表面上の銅堆積物の平坦領域上とに銅の堆積物の電着を起こす。多量の溶液からの銅イオンの拡散を可能にし、かつ、表面領域付近から除去されたこれらの銅イオンに置き換えるように、パルス間での遅延が与えられて良い。例として、約210のオフオンの時間比が有利であることが分かった。ただし他の適切なオフオン周期の比が用いられても良い。開示された実施例は、-たとえば、従来の極薄の不連続なPVDによる銅のシード層ではなく、相対的に厚く、実質的に均一かつ連続なPVDによる銅の層と呼ぶことのできるものを用いることによって-従来手段の問題を克服する。この実質的に均一で連続な伝導層は、実質的にすべてのミクロスケールのビアより具体的にはビアの側壁の最上部と相互接続して良い。銅は、典型的実施例では、ミクロスケールの壁上で露出されたバリア金属上に直接堆積されて良い。これは、PVDによる極薄の銅の層の修復又はウエハ全面を覆うバリア金属上に直接銅を堆積する際に、従来の手段が直面する問題を克服する。本開示の実施例はさらに、高抵抗基板上での電着を薄膜のシード層を用いて行う従来手段が直面する課題を克服し、高価な電離PVD堆積装置を不要とし、かつ、基板上のすべてのビアでの気泡の存在しない充填を実現する上での不確実さを抑制する。さらに詳細に説明すると、本開示の実施例は、試料上の複数のミクロスケールの穴の内面の高抵抗バリア層上に電気メッキシード層を生成する新規なシステム及び方法を供する。具体的には、典型的実施例のシステム及び方法は、高アスペクト比の貫通シリコンビア内部にシード層を供し、その後そのTSVを銅で充填する。本開示の実施例は、従来の方法の限界を回避する。その従来の方法の限界とは、前記方法が、高抵抗バリア層上での直接堆積を利用するか、又は、高抵抗バリア層上部で極薄シード層を利用するため、複数の陽極を用いる従来の電解セルの使用を必要とすることで、高抵抗の基板上での堆積を必要とすることである。特許文献4に記載された従来技術に係る方法について、ミクロスケールの構造-たとえばTSV-の断面を表す図1Aを参照しながら簡単に説明する。複数の穴150は、エッチングによって基板140内に形成される。続いて前記基板と穴は、絶縁膜図示されていないによってコーティングされ、その後高抵抗のバリア金属層152によってコーティングされて良い。このコーティングは、気相成長法-たとえばプラズマ気相成長法又は化学気相成長法-によって堆積されて良い。バリア金属層の従来の目的は、TSV内部から基板140への金属原子-たとえば銅原子-の拡散を抑えるためである。続いて極薄金属シード層154が前記バリア層152上部に堆積される。これは化学反応-たとえば無電解ニッケル堆積-を利用して堆積されて良いし、又は、バリア層の堆積に用いられる装置と同一の装置内でプラズマ気相成長法を用いることによって堆積されても良い。最終的に従来技術は一般的に、極薄金属シード層を改善する目的の複雑な電着装置-たとえば特許文献4に記載された装置-を利用する工程を含む。係る装置を用いることによって、従来技術は、後続の電着処理工程中に充填金属-典型的には銅-158を良好に電着させるのに十分な程度連続となるように、前記極薄シード層にさらなるシード層金属を加えることになる。ここで図1Bを参照すると、エッチングにより基板102内に形成されたミクロスケールの構造100が、500~2000Åの幅又は直径110、及び、5000~30000Åの深さ112を有する。300mmのシリコン基板全体にわたる電位差の変動が大きくなるのを回避するため、少なくとも約1000Å-しかし最大約5000Åの範囲でも良い-の厚さの銅のシード層が、約020~004Ω□のシート抵抗率に相当するものとして用いられて良い。図1Bに図示されているように、2000Åの幅の構造にPVDを用いて堆積された1000Åのシード層122は、ミクロスケールの構造の内面全体をシード層が覆う前に、穴を狭めてしまう。ここで図1Cを参照すると、これらの種類の用途については、極薄のシード層102-わずか100~250Åの厚さで良い-が堆積されて良い。実現されたように、そのような薄いシード層は、4Ω□の範囲の抵抗率を有する。特許文献5に記載され、かつ、図2の曲線300で示されているように、このレベルの基板抵抗率は、ウエハ周辺部とウエハ中心部との間での堆積過電圧の差異を大きく-周辺部から中心部まで堆積過電圧は1100に減少する-してしまう。図7は、ウエハ一面を覆うTiNバリア上でメッキされたCuのテープ試験結果を示す写真である。図7から理解できるように、系は、良好な中心部又は端部の接合を維持するように調節されうる。さもなければメッキ装置の構造が、たとえば特許文献6と7に記載されているような複数の陽極セグメントのような手段又は陽極と基板との間に高抵抗の有孔性プレートを設ける手段-たとえば荏原のEREXシステム-によって、空間的に不均一な過電圧を補償するように不均一な印加電場を供するように調節されても良い。堆積過電圧は、基本的には堆積核生成密度への過電圧の影響に起因して、堆積された膜の接合に強く影響する。特定のシート抵抗率のウエハで均一な堆積が実現可能な場合、バリア抵抗が変化するときに、その均一な堆積は再調節される必要があると考えられる。図6は、2つの異なるバリア抵抗に適用される同一の処理を表している。再度図2を参照すると、曲線302は本開示の実施例の堆積過電圧を表している。図2は、相対的に厚い金属コーティングを基板の平坦面に堆積する方法によって、過電圧が実質的に均一となることを示している。図3も参照すると、本開示の実施例が、基板201内に作製されたミクロスケール構造の穴200の断面として図示されている。ここで、穴200はたとえば、約1~10μm約10000~100000Åの直径又は幅210、及び、約10~100μm約100000~1000000Åの深さ212を有し、かつ、典型的なミクロスケールの構造は、直径が5μmで、深さが約50~75μm約500000~750000Åの円である。明らかなように、図3に図示されたミクロスケールの構造200は代表例で、かつ、構造200と同様の構造は、基板201上の任意の所望の場所に設けられて良い。基板は、ミクロスケールの構造と共に、絶縁膜図示されていないによってコーティングされ、続いてミクロスケールの幾何学形状に対して実質的に独立に被覆する処理によって、金属バリア膜202でコーティングされて良い。典型的な処理は、チタン窒化物、タンタル窒化物、ルテニウム、若しくはタングステンの化学気相成長法、又は、ニッケルの無電解化学堆積法である。前記バリア膜はたとえば約1~200Ω□の抵抗率を有する。典型的な処理は約5~50Ω□である。典型的実施例は、後述するように、たとえば約01~05μm約1000~5000Åの厚さの銅の物理的気相成長法を用いることによって、十分に接合された伝導性コーティング205を供する。PVDによる銅の層は、CVDによるバリアと同一の装置図示されていない内で堆積されて良い。ただし前記装置が、銅とバリアとの接合を劣化させるバリア上での酸化物の成長を引き起こすことなく、CVDチャンバからPVDチャンバへ基板を移動させることができることが条件である。他の実施例では、PVDによる銅の層は、既知のプラズマ前洗浄エッチングを行ってバリア層から酸化膜を除去し、かつ、PVDによりスパッタリングされた接合層と、それに続いて厚いPVDによりスパッタリングされた銅の層を供する別の装置内で堆積されて良いたとえばある実施例では、約1000Åのチタンと約2000Åの銅である。ただし別の実施例では、バリアと接続層は、他の対応する適切な厚さを有して良い。図3に図示されているように、PVDによる伝導層205は、実質的に均一かつ連続で、高アスペクト比たとえば5よりも大きな値のミクロスケール構造200の内面をはっきり分かるようにコーティングしない。典型的実施例では、ミクロスケール構造200は、約5~15の深さ対直径のアスペクト比を有して良い。従来の電離PVDシステムは、最大で10のアスペクト比のミクロスケール構造の内面をコーティングできるが、これら従来のシステムは動作に非常にコストがかかることに留意して欲しい。対照的に、典型的実施例は、電離PVDに代わる経済的な代替手法を供し、かつ、10よりもかなり大きなアスペクト比のミクロスケール構造を含むように実効的に動作しうる。ここで図4を参照すると、複数のミクロスケール構造の各々に印加される堆積過電圧をミクロスケールで均一にする伝導層によって、接合シード層207図3参照の電着を実行する、本明細書で開示された典型的実施例による方法を表すフローチャートが示されている。従って基板中心部での構造200には、基板周辺部での構造200に対する過電圧と同様の過電圧が供給される。これは、商業上利用可能な単一の陽極電気メッキ装置-たとえばNEXXシステム社から販売されているStratus-によって実現されて良い。図5は、図4のチャートに示された処理の少なくとも一部を実行する典型的な装置の概略的断面図である。この実施例は、たとえば複数の二面の試料ホルダ5018によって保持された2つの試料を同時に処理するのに用いられて良い。ただし他の実施例では、当該装置は1つの試料を処理するように構成されても良い。一般的には当該装置は、側壁5224と端部壁5226を含む筐体5200’を有してよく、かつ、振動部材5204a5204bたとえば剪断プレート、プレート5208、及び陽極5212の相対位置が示されている。これらの素子又は距離は正しい縮尺で表されていない。部材5204a5204bが2つの別個の構造物として表されているが、これらは単一の組立体を構成しても良い。同様の装置が特許文献8に記載されている。図示された実施例では、流体が、筐体5200’の底部壁5230内の少なくとも1つのポート5228を介して筐体5200’へ入り込む。一部の実施例では、ポート5228は、筐体5200’の底部壁5230の中心部に設けられて良い。一の実施例では、ポート5228は、側壁5224の底部内に設けられて良い。流体は、1つ以上の試料の表面に沿って上方へ向かって流れる。流体は、試料ホルダ5018と各対応する部材52045204a5204bとの間、又は、試料ホルダ5018とプレート5208との間を流れることができる。様々な実施例では、流体は、筐体5200’の上部、側壁5224の上部、又は端部壁5226の上部を介して、筐体5200’から流出する。矢印は流れの大まかな方向を示している。典型的実施例では、陽極5212は筐体5200’の外壁を構成して良い。一の実施例では、陽極5212は、筐体5200’の外壁を構成する陽極集合体の一構成要素であって良い。様々な実施例では、筐体5200’は外壁を有し、かつ、陽極5212と陽極集合体のいずれかは、壁に対して取り外し可能なように取り付けられるか、又は、壁から間隔を空けて設けられている。典型的実施例では、陽極5212は銅の環状体であって良い。一の実施例では、陽極5212の露出した表面積は約300cm2である。一の実施例では、陽極5212は、電着又は銅若しくははんだ堆積のような他の流体処理中に消費される。陽極5212の一の特徴は、手間をかけずに除去及び置換が可能なことである。その結果、失われる製造時間が抑えられる。明らかなように、陽極5212を用いる典型的実施例では、試料表面は陽極として機能する。再度図4を参照すると、典型的実施例では、図4の401で特定されているような試料201図3参照へのエッチングによる高アスペクト比の穴が、電気メッキ装置外部で又は電気メッキ装置内に試料を設置する前に形成されて良い。同様に、前述したバリア層202及び厚い伝導層205は-それぞれ図4の402403で特定されている-は、電気メッキ装置外部で又は電気メッキ装置内に試料を設置する前に堆積されて良い。前述し、かつ、図3で最もよく分かるように、試料表面上に堆積される厚い伝導層205の厚さは、伝導層205が堆積される試料表面にわたって実質的に均一である。伝導層205はまた、堆積される場所では実質的に連続で、伝導層を中断するような目立った気泡又は不連続性は存在しないたとえば堆積された伝導層205のはっきり分かる部分のうち、伝導層205他の部分から孤立したものはない。図3で最もよく分かるように、典型的実施例では、穴の内壁表面のコーティングの厚さ自体に匹敵するスケールで小さな部分では、最上部の開口で、穴の壁面が、伝導層によってコーティングされないままであるはっきりわかる伝導層の堆積物を有していない。図4の404で特定される接合シード層又は仕上げ層207の電着は、前述したように、図5に表された電着装置によって実行されて良い。その結果、試料表面-CuのPVDより得られる伝導層のコーティングすなわち堆積物が不足する複数のTSVの内壁を含む-が完全にコーティングされる。前述したように、シード層又は仕上げ層207は、図4の404の工程によって、TSVの内壁上のバリア層202に直接コーティングされる。典型的実施例では、シード層又は仕上げ層207は、実質的に一の堆積工程でシード層が堆積される表面からシード層の所望の最終厚さとなるまで形成されて良い。図3から分かるように、仕上げコーティング207は、図4の工程405によって、充填処理が行われうる仕上げ表面を供する一の層である。明らかなように、図5に図示された典型的実施例の装置もまた、上述した構成部材と接続し、かつ、その装置を動作させて、図4及び本明細書に記載された処理の対応する部分を実行するように構成された適切な制御装置を有して良い。前述したように、典型的実施例では、厚い銅の層は、基板の高抵抗特性を除去する。このとき基板は、バリア上に直接存在する型の基板又は極薄シード層を備える型の基板として存在する。また厚い銅の層は、前記試料全体にわたって設けられ、その試料を貫通するように設けられるミクロスケール構造のすべての伝導特性を、実質的に均一な電気伝導性にする。従って、所謂ストライク過程strikeprocessと呼ばれうる方法を用いることも可能である。ストライク過程では、イオン中での化学浴が高過電圧の印加と併用されることで密な核化が起こる。それにより、密着した堆積物が与えられる。ストライク浴の適切な例は特許文献9に開示されている。典型的実施例では、ストライク過程は、約96glのクエン酸と20glのCuCO3Cu2を含むアルカリ溶液を用いて良い。ここでpHは、04Acmの電流密度で操作しながらNaOHを加えることによって約116に調節される。また図8Aと図8Bを参照すると、CuのPVDにより得られる伝導層が存在する状態で実際にメッキされたビアの断面と、存在しない状態で実際にメッキされたビアの断面の光学顕微鏡像が表されている。試料は、ビアのCu-バリア界面をウエハに曝露するように劈開される。左側の図8Aの像は、TiNバリアのみへの同様の処理をした結果を表している。それに対して右側の図8Bの像は、本明細書に記載された典型的実施例によるCuのPVDにより得られた伝導層の追加を含む。図8Aから分かるように、メッキされたCuは、ビア底部に完全に到達することに失敗した。テープの引っ張り処理を用いた接合試験の結果、図8Aの試料は容易にリフトオフされる一方で、図8Bの試料ではそのような問題は起こらないことが明らかになった。開示された実施例は、従来技術-たとえば特許文献4-に係るシード層の改善方法及び装置に対して重要な利点を供する。なぜなら開示された実施例は、経済的な製造プロセスを容易にする広いプロセス動作条件範囲を与えるからである。図6をも参照すると、特許文献4に記載された多領域電気メッキ構成と同様の構成を用いた従来法による高抵抗基板上に直接メッキされた銅の膜の厚さプロファイルが示されている。厚さの均一性が陽極領域の制御なしで実現される均一性よりも良好であるが、銅の膜の核化とその結果生じる接合においてばらつきが示唆されるような金属の厚さのばらつきが存在する。前述したように、図7は、接合試験のためのテープ引っ張り試験が行われた後のバリア上に直接従来手法によりメッキされたCuウエハを表している。図示されているように、陽極領域の制御を用いる従来のシステムでは、連続かつ均一な接合メッキは、適切な接合を与えた条件での中心領域又は端部領域の堆積を実現することが困難である同時に図示された基板の他の部分は低接合条件で堆積された。典型的実施例は、バリア上での銅の核化及び接合に要求される制御を、貫通ビア自体の幾何学形状のスケールに限定することによって、この問題を回避する。換言すると、開示された実施例は、典型的なシリコン基板の300mm表面にわたる電位の制御から、01mmの深さのミクロスケール構造の深さにわたる電位の制御へ問題を緩和する。それにより複数の桁で問題が単純化される。一の仕上げ層又はシード層207が、ミクロスケール構造内部で十分な厚さ-たとえば約200~500Åの最小厚さ-にまで堆積された後、基板は、従来のボトムアップ型の電気メッキ浴-たとえばエンソン社のDVF200-にまで移動されて良い図4の405。銅は、当技術分野において周知の方法によってミクロスケール構造内へ電気化学的に充填される。典型的実施例では、試料はシード層堆積と後続の充填堆積との間ではアニーリングされなくて良い。なぜなら本開示の実施例は、PVDにより堆積された伝導層の周知の接合特性によって、バリア層と基板の平坦面上のシード層との間での信頼性のある接合を有利となるように保証する。バリア層とTSV内部での表面上のシード層との間での接合はたとえば、TSVの充填後のアニーリング中に改善されて良い。基板膨張に対するミクロスケール構造の穴内部での銅の熱膨張により界面にわたって発生する圧縮応力は、ミクロスケールでストライク法により堆積された銅とバリア材料との間での接合を改善する役割を果たすたとえば基板は、18ppm°Cである銅の熱膨張係数と比較して約4ppm°Cの熱膨張係数を有する。複数の典型的実施例では、ストライク浴中でのミクロスケール構造内部でのシード層堆積のグレイン構造と接合は、堆積ポテンシャルをパルス状に印加することによって影響されうる。具体的には、正の電圧が、10~100ms間基板又は陰極に印加される。その後20~1000msのオフ周期-電圧が印加されない状態-となる。たとえばオフオンの周期の比は約210であってよい。より具体的には14のオフオンの周期の比が用いられても良い。複数の典型的実施例では、一旦連続なCu層がビア底部に完全に形成されると、Cu層のグレイン構造を最適化して、次の工程において電気メッキによりCu充填材料の微細グレイン構造の成長を支援するように、電流が減少する。一の実施例では、試料の実質的に平坦面に作製されるミクロスケールの穴構造の内面をコーティングする方法が供される。当該方法は:試料にバリア金属コーティングを供する工程であって、前記バリア金属コーティングは前記試料の平坦面及び前記ミクロスケールの穴構造の内面の両方に沿って実質的に連続かつ均一で、前記バリア金属コーティングは実質的に表面反応律速過程により堆積される、工程;前記試料の平坦面上に厚い金属層のコーティングを供する工程であって、前記厚い金属層のコーティングは前記バリア層コーティングに接合して、前記試料にわたって設けられ、かつ前記試料を貫通するように設けられたミクロスケール構造に実質的に均一な伝導性を与える、工程;前記試料の周辺部で伝導性コーティングに電気コンタクト路を供する工程;前記試料を化学浴中に浸漬させて、前記化学浴を、前記ミクロスケール構造の内面と完全に接触させる工程であって、前記化学浴は電着に適した金属イオンを含む、工程;並びに、前記試料の周辺部で電位を印加することで、前記ミクロスケールの穴構造の内面を含む前記試料の全表面に金属イオンを電着させ、一の電着工程において所定の仕上げコーティングを生成する工程、を有する。他の実施例では、試料中にミクロスケールの穴構造を作製する半導体試料処理装置が記載されている。前記試料はバリア層を有する。前記バリア層は、前記試料の平坦面と前記試料のミクロスケールの穴構造の内面に堆積され、かつ、金属層を有する。前記金属層は、前記バリア層全体にわたって堆積され、かつ、前記バリア膜と接合する。当該装置は、前記試料用の処理チャンバを画定する筐体を有する。前記チャンバは、前記試料を処理流体によって事前に濡らすように構成される。前記処理流体は、該処理流体と、前記試料の平坦面及び前記試料の各ミクロスケールの穴構造の内面との間での流体-金属界面を構成する。陽極が前記試料を電気メッキするための前記チャンバ内部に設けられる。前記陽極の配置は、前記試料と陽極との間に生成される電気メッキの過電圧が前記試料にわたって実質的に均一で、前記電気メッキの過電圧は、前記試料の平坦面と前記試料の各ミクロスケールの穴構造の内面での金属の電着に影響し、それにより各ミクロスケールの穴構造の内面は、一の層のコーティングである仕上げコーティングを有するように行われる。